АРБОЛИТОВАЯ СМЕСЬ
ARBOLIT MIXTURE

Изобретение относится к промышленности строительных материалов, в частности к производству изделий (плит) из древесно-цементных композиций, используемых, преимущественно, в сельском строительстве.
Известна арболитовая смесь, содержащая, мас.%: цемент (портландцемент) 47-52; древесную дробленку 30-33; гипс 1-3; известь 9-15; хлорид кальция 2-6,5 [1].
Задача изобретения состоит в повышении морозостойкости арболита.
Технический результат достигается тем, что арболитовая смесь, содержащая портландцемент, древесную дробленку, дополнительно содержит этилгидросилоксановую жидкость 136-41 и кварцевый песок при следующем соотношении компонентов, мас.%; портландцемент 53-60; древесная дробленка 23-27; этилгидросилоксановая жидкость 136-41 5-7; кварцевый песок 10-15, причем водоцементное отношение составляет 0,9-1,1.
Составы арболитовой смеси приведены в таблице.
Таблица
Компоненты
Содержание, мас.%
состав №1
состав №2
состав №3
Портландцемент
53
56
60
Древесная дробленка
27
25
23
Этилгидросилоксановая жидкость 136-41
5
6
7
Кварцевый песок
15
13
10
Водоцементное отношение
1,1
1
0,9
Арболитовую смесь приготовляют следующим образом.
Проводят дозирование компонентов смеси. Древесную дробленку замачивают в водопроводной воде на 1-2 сут. Портландцемент и кварцевый песок перемешивают, добавляют древесную дробленку, этилгидросилоксановую жидкость 136-41 и все компоненты еще раз перемешивают. В случае необходимости в смесь добавляют воду или, наоборот, замоченную древесную дробленку отжимают для достижения требуемого водоцементного отношения. Полученную арболитовую смесь укладывают в форму, уплотняют и оставляют до затвердевания. Извлеченное из формы изделие (например, плиту) выдерживают при комнатной температуре не менее 28 сут. Морозостойкость полученных изделий (в возрасте 28 сут.) составит 10-12 циклов.
Источники информации
1. Патент №2058967 РФ, 2005.